(57)【要約】【課題】成形に適する溶融温度を有する樹脂組成物、この樹脂組成物を含む樹脂シート、熱伝導性および耐熱性に優れる樹脂硬化物ならびに基板を提供する。【解決手段】エポキシ化合物と、１，３，５−トリス（４―アミノフェニル）ベンゼンおよび１，３，５−トリス（４―ヒドロキシフェニル）ベンゼンから選ばれる硬化剤を含む樹脂組成物において、前記硬化剤の主骨格となる１，３，５−トリスフェニルベンゼンの含有率が樹脂組成物中の全有機物中の１５質量％以上５０質量％以下含まれるように調製する。【選択図】図１
2015086278.tif 000002
【特許請求の範囲】
【請求項１】
エポキシ化合物と、１，３，５−トリス（４―アミノフェニル）ベンゼンおよび１，３，５−トリス（４―ヒドロキシフェニル）ベンゼンから選ばれる硬化剤を含む樹脂組成物において、前記硬化剤の主骨格となる１，３，５−トリスフェニルベンゼンの含有率が前記樹脂組成物中の全有機物中の１５質量％以上５０質量％以下であることを特徴とする樹脂組成物。
【請求項２】
請求項１に記載の樹脂組成物を含む樹脂シート。
【請求項３】
請求項１に記載の樹脂組成物を硬化して得られる樹脂硬化物。
【請求項４】
請求項２に記載の樹脂シートを１枚または複数枚積層して成形硬化することにより得られる基板。
【発明の詳細な説明】
【技術分野】
【０００１】
本発明は、樹脂組成物、樹脂シート、樹脂硬化物および基板に関するものである。
【背景技術】
【０００２】
近年、自動車の動力の電力化、半導体の高集積化、ＬＥＤ照明の普及の流れを受けて、接着剤、注型剤、封止剤、成形剤、積層板および基板などに用いられる、熱硬化性樹脂を主とした有機絶縁材料は、放熱を意図して、例えば０．３Ｗ／（ｍ・Ｋ）以上の高熱伝導率化が望まれている。
【０００３】
高熱伝導率を有する熱硬化性の樹脂としては、メソゲン骨格を有するエポキシ樹脂が知られている。例えば、特許文献１には、メソゲン基を有するエポキシ樹脂モノマーを含む樹脂組成物の開示がある。これらの樹脂組成物により高熱伝導率を有する樹脂硬化物を得ることはできるが、一般にメソゲン骨格を有する樹脂は高融点であり、成形時の取り扱いが非常に困難となる課題がある。
【０００４】
特許文献２には、樹脂組成物の融点を２００℃以下に低融点化するため、融点が２８０℃を超える４，４’−ジヒドロキシビフェニルのエポキシ化をあらかじめ行う技術が開示されている。これにより、成形時の取り扱いにおいては、加工性が向上するものの、このエポキシ化技術は、複数のメソゲンを柔軟性のある結合で直線的に配列するものであり、架橋点が離れることにより、樹脂硬化物の架橋密度が下がってしまい、樹脂硬化物の耐熱性が低下してしまう課題がある。
【先行技術文献】
【特許文献】
【０００５】
【特許文献１】特開平１１−３２３１６２号公報
【特許文献２】特開２００４−００２５７３号公報
【発明の概要】
【発明が解決しようとする課題】
【０００６】
本発明は、このような実状に鑑みてなされ、成形に適する溶融温度を有する樹脂組成物、この樹脂組成物を含む樹脂シート、熱伝導性および耐熱性に優れる樹脂硬化物ならびに基板を提供することを目的とするものである。
【課題を解決するための手段】
【０００７】
上記課題を解決するために、本発明者らは、エポキシ化合物と、１，３，５−トリス（４―アミノフェニル）ベンゼンおよび１，３，５−トリス（４―ヒドロキシフェニル）ベンゼンから選ばれる硬化剤を組み合わせて用いることにより、上記課題が解決されることを見出し、本発明を完成するに至った。
【０００８】
本発明における樹脂組成物はエポキシ化合物と、１，３，５−トリス（４―アミノフェニル）ベンゼンおよび１，３，５−トリス（４―ヒドロキシフェニル）ベンゼンから選ばれる硬化剤を含む樹脂組成物において、前記硬化剤の主骨格となる１，３，５−トリスフェニルベンゼンの含有率が前記樹脂組成物中の全有機物中の１５質量％以上５０質量％以下であることを特徴とする。
【０００９】
１，３，５−トリス（４―アミノフェニル）ベンゼンおよび１，３，５−トリス（４―ヒドロキシフェニル）ベンゼンは主骨格の１，３，５−トリスフェニルベンゼンの分子構造が剛直で高い熱伝導性を有する。このため、エポキシ化合物と混合した樹脂組成物の硬化物である樹脂硬化物および樹脂組成物を含む樹脂シートを硬化した基板についても、高熱伝導性が得られる。溶融温度については主骨格の１，３，５−トリスフェニルベンゼンの融点が１８０℃以下と低いため、樹脂組成物および樹脂組成物を含む樹脂シートは低い溶融温度となる。また耐熱性についてはエポキシ化合物と反応する架橋点を分子内に３つ以上有し、反応により３次元的に架橋が進むため、高い耐熱性を有する樹脂硬化物ならびに基板を得ることができる。
【発明の効果】
【００１０】
本発明によれば、成形に適する溶融温度を有する樹脂組成物、樹脂シートおよび高熱伝導性と高い耐熱性を有する樹脂硬化物、ならびに基板を提供することができる。
【図面の簡単な説明】
【００１１】
【図１】本実施形態に係わる樹脂シートの斜視断面図である。
【図２】本実施形態に係わる基板の斜視断面図である。
【発明を実施するための形態】
【００１２】
以下、本発明の実施の形態について説明する。なお、以下の実施の形態は、本発明を説明するための例示であり、本発明は、この実施の形態のみに限定されるものではなく、その要旨を逸脱しない限り、種々の形態で実施することができる。
【００１３】
本実施形態における樹脂組成物とは、エポキシ化合物と、このエポキシ化合物と反応しうる硬化剤を含む混合物である。
【００１４】
本実施形態におけるエポキシ化合物は、グリシジルエーテル類やグリシジルエステル類、グリシジルアミン類等特に制限なく使用でき、複数のエポキシ化合物を使用できる。より高い熱伝導率を得るためには、エポキシ化合物の分子内にビフェニル骨格やターフェニル骨格などを有するメソゲン骨格が導入されたものがより好ましい。これによりメソゲン骨格を有するエポキシ化合物同士またはメソゲン骨格を有するエポキシ化合物と硬化剤の主骨格となる１，３，５−トリスフェニルベンゼンとの間でベンゼン環の積み重なり性がより密になる、すなわちベンゼン環同士の距離が小さくなる。この積み重なり性の向上は、密度の向上につながり、また、樹脂硬化物における熱伝導率の低下の原因となる分子の格子振動の散乱を抑制する作用があるため、高熱伝導率を得る点でより好ましい。
【００１５】
エポキシ化合物と、１，３，５−トリス（４―アミノフェニル）ベンゼンおよび１，３，５−トリス（４―ヒドロキシフェニル）ベンゼンから選ばれる硬化剤を含む樹脂組成物において、前記硬化剤の主骨格となる１，３，５−トリスフェニルベンゼンの含有率を樹脂組成物中の全有機物中の１５質量％以上５０質量％以下の範囲とする。この範囲であると、エポキシ化合物と硬化剤が低い溶融温度で均一に溶融でき、高熱伝導性と高い耐熱性を有する硬化物が得られる。
【００１６】
エポキシ基との反応においては通常エポキシ基１つに対してアミノ基または水酸基の活性水素１つが反応する。このためエポキシ化合物におけるエポキシ基と活性水素の数の比は１００：１００が好ましい。
【００１７】
本実施形態における樹脂組成物のエポキシ化合物の硬化剤には、主骨格が１，３，５−トリスフェニルベンゼンを含まないフェノール、アミン、酸無水物などを併用することもできる。
【００１８】
また、必要に応じて、他の成分を含んでいてもよい。そのような成分としては、例えば、ホスフィン類やイミダゾール（２−エチル−４−メチルイミダゾール等）類等の硬化触媒（硬化促進剤）を添加することにより、樹脂組成物の硬化時間の短縮や硬化性を上げることができる。
【００１９】
また、本実施形態における樹脂組成物にシランカップリング剤やチタネートカップリング剤等のカップリング剤を添加することにより樹脂組成物と混合する無機フィラーの分散性を向上させたり、樹脂組成物が硬化した樹脂硬化物の機械強度を向上させたり、することができる。
【００２０】
ハロゲンやリン化合物等の難燃剤、希釈剤、可塑剤、滑剤等も本実施形態における樹脂組成物に添加することができる。これらを添加することにより、樹脂硬化物の難燃性や樹脂組成物の流動性、可撓性あるいは、潤滑性などの特性を高めることができる。
【００２１】
前述のエポキシ化合物と硬化剤を混合する混合工程を経て、樹脂組成物が得られる。エポキシ化合物および硬化剤それぞれが固形である場合、粉体状に粉砕して混合し粉体状の樹脂組成物得ることができる。また、樹脂組成物に溶剤や無機フィラーを加えミキサーなどの撹拌装置にて撹拌し均一に混合したワニス状の樹脂組成物とすることもできる。
【００２２】
樹脂組成物に溶剤を加え、ワニス状の樹脂組成物とする場合、用いる溶剤は、エポキシ化合物、１，３，５−トリス（４―アミノフェニル）ベンゼンおよび１，３，５−トリス（４―ヒドロキシフェニル）ベンゼンを溶解または分散可能なものであれば特に限定されるものではなく、例えば、メチルエチルケトン、メチルセロソルブ、メチルイソブチルケトン、ジメチルホルムアミド、プロピレングリコールモノメチルエーテル、トルエン、キシレン、アセトン、Ｎ−メチルピロリドン、γ―ブチロラクトン等およびこれらの混合溶剤を用いることができる。
【００２３】
樹脂組成物に無機フィラーを加える場合、無機フィラーとして、アルミナ、水酸化アルミニウム、窒化アルミニウム、窒化ホウ素、酸化マグネシウムやシリカ等の非導電性充填剤を使用すれば、非導電性のより高放熱の樹脂硬化物として得ることができる。また、金、銀、銅、ニッケル、スズなどの導電性充填剤を使用すれば導電性のより高放熱の樹脂硬化物を得ることができる。これらは、球状、不定形、繊維状など特に制限なく適宜選択して用いることができる。
【００２４】
樹脂シートは、織布や不織布などの形状をした繊維などの芯材またはＰＥＴフィルムのような基材に溶剤などで溶解または溶融した樹脂組成物を、含浸もしくは被覆したシート状の樹脂組成物を指す。
【００２５】
エポキシ化合物および硬化剤それぞれが固形である場合、粉体状に粉砕して混合し粉体状の樹脂組成物を加熱、溶融させて、溶融した樹脂組成物中に芯材または基材を含浸させるか、もしくは、芯材または基材の一面または両面に溶融した樹脂組成物を塗布などにより表面に塗り広げ、その後、放冷または冷却することにより、樹脂シートを得ることができる。
【００２６】
樹脂組成物に溶剤を加えてワニス状の樹脂組成物とした場合は、ワニス状の樹脂組成物中に芯材または基材を含浸させるか、もしくは、芯材または基材の一面または両面に溶剤に溶解した樹脂組成物を塗布などにより表面に塗り広げ、その後、乾燥により溶剤分を除去し、樹脂組成物を固化させる。このときの固化とは、流動性を有する液状物が自立可能な状態の固体状態に変化することを指す。一般的な半硬化状態も固化状態にとして含むことができる。例えば、６０〜１５０℃で１〜１２０分程度、好ましくは７０〜１２０℃で３〜９０分程度の条件下で固化させることができる。
【００２７】
図１は、樹脂シート１０の一構成例であり、芯材（織布）２の両面に樹脂組成物１を塗布などにより被覆したものである。
【００２８】
樹脂シート１０において用いられる芯材２としては、各種公知のものを適宜選択して用いることができ、例えば、ガラス繊維、炭素繊維、金属繊維、天然繊維、合成繊維、ポリエステル繊維やポリアミド繊維等の合成繊維等から得られる織布又は不織布等が挙げられるが、これらに特に限定されない。これらの芯材２は、１種を単独で或いは２種以上を組み合わせて用いることができる。なお、芯材２の厚さは、樹脂シート１０又は基板１００の厚さや、所望の機械的強度及び寸法安定性等に応じて適宜設定すればよく、特に限定されないが、通常、０．０３〜０．２０ｍｍ程度である。
【００２９】
樹脂組成物や樹脂シート１０を成形工程で加熱、硬化させて樹脂組成物が硬化した樹脂硬化物や図２に示すように、樹脂シート１０を積層した基板１００を得る。  この成形工程では、樹脂組成物や樹脂シート１０を所定形状の金型内に保持した状態で熱を加え、樹脂組成物や樹脂シート１０を所望する形状に成形するとともに、エポキシ化合物と硬化剤を反応させることで硬化させる。
一般的な基板の金型については最高温度が２５０℃程度のものが多いため、樹脂組成物の溶融温度は２００℃以下であることが好ましい。本実施形態における溶融温度とは２つ以上の化合物で構成される樹脂組成物が溶融し混合できる温度をいう。溶融温度の測定は、例えば、樹脂組成物の一部をホットプレート上で、ヘラ等で混ぜあわせて溶融し始める最低の温度を目視で確認し、その温度を溶融温度とすることができる。
溶融温度よりもおよそ５０℃程度高い１００〜２５０℃の金型温度で１〜３００分程度加熱することで均一な樹脂硬化物が得られる。このとき、成形工程は、必要に応じて樹脂組成物や樹脂シート１０への加圧および雰囲気の気圧の加圧、減圧を行ってもよい。
複数枚の樹脂シート１０を重ね合わせ、加熱および加圧することで基板１００が得られる。基板１００は、樹脂シート１０を積層し、１００〜２５０℃で１〜３００分程度、０．５〜８ＭＰａ程度、加熱および加圧する成形工程で作製することができる。なお、樹脂シート１０を１枚のみ用いて、基板１００としてもよい。
【００３０】
これら基板１００を作る際に、基板１００の片面もしくは両面に金属箔または金属板を配置することで金属張り基板となる。
【００３１】
金属張り基板において用いられる金属箔または金属板には、各種公知のものを適宜選択して用いることができ、例えば、銅、ニッケル、アルミニウム等の金属箔や金属板が挙げられるが、これらに特に限定されない。なお、金属箔または金属板の厚みは、特に限定されるものではないが、通常、３〜１５０μｍ程度である。
【００３２】
さらに、前述の金属張り基板は必要に応じてエッチングや穴開け加工しても良く、さらに複数枚用いて多層基板としても良い。
【００３３】
基板に使用する無機フィラーを除いた樹脂組成物の硬化後の熱伝導率、すなわち樹脂硬化物の熱伝導率は０．３Ｗ／（ｍ・Ｋ）以上であることが好ましい。基板を作る際に無機フィラーを添加して熱伝導率を向上させるが、樹脂硬化物の熱伝導率が０．３Ｗ／（ｍ・Ｋ）未満だと得られる基板の熱伝導率において好ましい１．５Ｗ／（ｍ・Ｋ）を得ることが困難になる。基板の熱伝導率が、１．５Ｗ／（ｍ・Ｋ）以下であるとＬＥＤ用基板などの放熱用途において十分な放熱性が得られない。また、車載用のコンバーターなどでは基板の熱伝導率が２．０Ｗ／（ｍ・Ｋ）以上であるのが好ましい。
熱伝導率は、例えばレーザーフラッシュ法により測定できる。
【００３４】
高耐熱性とは、樹脂硬化物を備える基板等において、その使用が期待される環境温度よりも、高い温度で強度を維持する耐性が必要とされることである。この耐熱性の評価としては、樹脂硬化物のガラス転移点を評価することで把握することができる。一般に基板等の基材に要求される使用環境の温度は、使用される部品および使用用途により異なるが、搭載される部品の耐熱性と同等以上である必要があるとの観点から１２０℃程度とされている。このため耐熱性の指標であるガラス転移点は、その温度より高い必要がある。
【実施例】
【００３５】
以下、実施例及び比較例を挙げて本実施の形態を詳細に説明する。
【００３６】
（実施例１）
３，３’，５，５’−テトラメチル−４，４’−ビス（グリシジルオキシ）−１，１’−ビフェニル５０質量部と、４，４’−ビフェニルジイルビス（グリシジルエーテル）５０質量部のエポキシ化合物として平均エポキシ当量１７５の混合物Ａ（以下混合物Ａとする）を用意した。
【００３７】
次に、エポキシ化合物のエポキシ基の数１００に対して１，３，５−トリス（４―アミノフェニル）ベンゼン（東京化成工業株式会社製、分子量３５１）のアミノ基の活性水素の数が６０となるように、エポキシ化合物の混合物Ａを１００質量部と、硬化剤としての１，３，５−トリス（４―アミノフェニル）ベンゼン２０質量部とをすり鉢で攪拌粉砕し、粉体状の混合物を調製した。そして、この混合物に対して、硬化触媒２−エチル−４−メチルイミダゾール（四国化成株式会社製  ２Ｅ４ＭＺ）１質量部をさらに混ぜ合わせ、すり鉢にて攪拌混合し紛体状の樹脂組成物を得た。
【００３８】
この樹脂組成物をあらかじめ２００℃に加熱していた円筒形の金型に入れて溶融させ、さらに２時間２００℃の温度で保持することで成形硬化し、実施例１の樹脂硬化物を得た。
【００３９】
（実施例２〜７）
エポキシ化合物のエポキシ基の数１００に対して、１，３，５−トリス（４―アミノフェニル）ベンゼンのアミノ基の活性水素の数が８０、１００、２００、２５０、３２０、４００となるように、エポキシ化合物の混合物Ａを１００質量部と、硬化剤としての１，３，５−トリス（４―アミノフェニル）ベンゼンをそれぞれ、２７、３３、６７、８４、１０７、１３４質量部添加してすり鉢で攪拌混合した以外は実施例１と同様にして実施例２〜７の樹脂硬化物を得た。
【００４０】
（実施例８）
エポキシ化合物のエポキシ基の数１００に対して、１，３，５−トリス（４―ヒドロキシフェニル）ベンゼン（分子量３５４）のヒドロキシ基の活性水素の数が１００となるように、エポキシ化合物の混合物Ａを１００質量部と、硬化剤としての１，３，５−トリス（４―ヒドロキシフェニル）ベンゼン６７質量部を添加しすり鉢にて攪拌混合した以外は実施例１と同様にして実施例８の樹脂硬化物を得た。
【００４１】
（実施例９）
エポキシ化合物のエポキシ基の数１００に対して、１，３，５−トリス（４―アミノフェニル）ベンゼンのアミノ基の活性水素の数が１００となるように、エポキシ化合物のＮ，Ｎ，Ｎ’，Ｎ’−テトラグリシジル−４，４’−ジアミノジフェニルメタンを１００質量部と、硬化剤としての１，３，５−トリス（４―アミノフェニル）ベンゼン５０質量部添加しすり鉢で攪拌混合し、混合物を調整した。そして、この混合物に対して、硬化触媒２−エチル−４−メチルイミダゾール（四国化成株式会社製  ２Ｅ４ＭＺ）１質量部をさらに混ぜ合わせ、すり鉢にて攪拌混合し樹脂組成物を得た。
【００４２】
次に混合工程で得られた樹脂組成物をあらかじめ２００℃に加熱していた円筒形の金型に入れて溶融させ、さらに２時間２００℃の温度で保持することで成形硬化し、実施例９の樹脂硬化物を得た。
【００４３】
（実施例１０）
実施例３の硬化前の樹脂組成物１３４質量部をメチルエチルケトンと混合し固形分が２０質量％の液状の樹脂組成物を作製した。この樹脂組成物に対してアルミナビーズ（電気化学工業社製  商品名ＤＡＷ−７）３５０質量部を加え、せん断型撹拌機で撹拌し分散させ、樹脂−フィラー分散液を作製した。さらに乾燥工程では、この樹脂−フィラー溶液を厚さ０．０５ｍｍ、布重量５０ｇ／ｍ２のガラス繊維織布に含浸し、１００℃にて加熱乾燥して布重量が３５０ｇ／ｍ２樹脂シートを得た。
【００４４】
次に成形工程では、得られた樹脂シートを６枚重ねて温度１７０℃、１ＭＰａの条件で平板によるプレスにて２０分、加熱、加圧後、さらに２００℃、４ＭＰａにて１時間、加熱、加圧を行い、厚さ０．９ｍｍの基板を得た。
【００４５】
（比較例１〜２）
エポキシ化合物のエポキシ基の数１００に対して、１，３，５−トリス（４―アミノフェニル）ベンゼンのアミノ基の活性水素の数が４０および４５０となるように、エポキシ化合物の混合物Ａを１００質量部と、硬化剤としての１，３，５−トリス（４―アミノフェニル）ベンゼンを１３質量部および１５１質量部添加して攪拌混合した以外は実施例１と同様にして樹脂硬化物を得た。
【００４６】
（比較例３）
エポキシ化合物のエポキシ基の数１００に対して、４，４’’−ジアミノ−ｐ−ターフェニルのアミノ基の活性水素の数が１００となるように、エポキシ化合物の混合物Ａを１００質量部と、硬化剤としての４，４’’−ジアミノ−ｐ−ターフェニル（東京化成工業株式会社製、分子量２６０）３７質量部を攪拌混合した以外は、実施例１と同様の条件として樹脂組成物の試作を行った。
【００４７】
（比較例４）
エポキシ化合物のエポキシ基の数１００に対して、４，４’’−ジヒドロキシ−３−メチル−ｐ−ターフェニルのヒドロキシ基の活性水素の数が１００となるように、エポキシ化合物の混合物Ａを１００質量部と、硬化剤としての４，４’’−ジヒドロキシ−３−メチル−ｐ−ターフェニル（本州化学工業株式会社製、分子量２７６）７９質量部とを攪拌混合した以外は、実施例１と同様の条件として樹脂組成物の試作を行った。
【００４８】
（比較例５）  
混合物Ａ１００質量部に４，４’−ジヒドロキシビフェニル（水酸基当量９３）２８質量部を仕込み、１６５℃にて１０時間加熱して融解させ、三つ口フラスコにて撹拌しながら反応させた後、室温に冷却しプレポリマーＡを作成した。  このプレポリマーＡのエポキシ基の数１００に対して、活性水素の数の比を１００となるように、プレポリマーＡ、１００質量部と１，５−ジアミノナフタレン（活性水素当量７９、融点＝１８７℃）８質量部をすり鉢にて攪拌混合し混合物を作成した以外は、実施例１と同様にして比較例５の樹脂硬化物を得た。
【００４９】
（比較例６）
比較例５の硬化前の樹脂組成物１０９質量部をメチルエチルケトンと混合し固形分が２０質量％の液状の樹脂組成物を作製した。この樹脂組成物に対する質量比率が実施例１０と同じとなるようにアルミナビーズ(電気化学工業社製  商品名ＤＡＷ−７）２８４質量部を加え、せん断型撹拌機で撹拌し分散させ、樹脂−フィラー分散液を作製した。さらに乾燥工程では、この樹脂−フィラー溶液を厚さ０．０５ｍｍ、布重量５０ｇ／ｍ２のガラス繊維織布に含浸し、１００℃にて加熱乾燥して布重量が３５０ｇ／ｍ２樹脂シートを得た。
【００５０】
次に成形工程では、得られた樹脂シートを６枚重ねて温度１７０℃、１ＭＰａの条件で平板によるプレスにて２０分加熱加圧後、さらに２００℃、４ＭＰａにて１時間、加熱、加圧を行い、厚さ０．９ｍｍの基板を得た。
【００５１】
実施例および比較例の各サンプルについて樹脂組成物の溶融温度および樹脂硬化物および基板の熱伝導率、ガラス転移点を測定した。結果は表１に示す。各評価方法は、以下の通りである。
【００５２】
（溶融温度の評価）
溶融温度の評価は、樹脂組成物をホットプレート上でヘラで混合して、目視において混合物が溶融する最低温度を溶融温度とした。
【００５３】
（熱伝導率の評価）
樹脂硬化物および基板の熱伝導率測定を、熱伝導性の評価として実施した。樹脂硬化物および基板を直径１０ｍｍ、厚さ０．９ｍｍの円盤状に加工し、測定用サンプルを作成した。得られた測定用サンプルを、熱伝導率測定装置（アルバック理工社製  ＴＣシリーズ）を用いて、熱拡散係数α（ｃｍ２／ｓ）の測定を行った。比熱Ｃｐ（Ｊ／ｇ・Ｋ）は、サファイアを標準サンプルとして示差熱分析（ＤＳＣ）にて測定を行った。密度ｒ（ｇ／ｃｍ３）は、アルキメデス法を用いて測定した。
下記式（１）に得られた測定値を用い、熱伝導率λ（Ｗ／（ｍ・Ｋ））を算出した。
λ＝α・Ｃｐ・ｒ  …式（１）
α：熱拡散率（ｃｍ２／ｓ）
Ｃｐ：比熱（Ｊ／ｇ・Ｋ）
ｒ：密度（ｇ／ｃｍ３）
【００５４】
（ガラス転移点の評価）
樹脂硬化物および基板の耐熱特性の評価には、ＤＭＡ法を用いてガラス転移点の評価を行い判断した。ここで、ガラス転移点が１２０℃以上を示したサンプルは、十分な耐熱特性が得られると判断した。
【００５５】
（ＤＭＡ法）
樹脂硬化物および基板を３ｍｍ×２５ｍｍに切りだしサンプルを作製した。そして、動的粘弾性測定装置（レオロジー株式会社製、ＤＶＥ−Ｖ４型）を用いて、昇温速度５℃／ｍｉｎで２５℃から３００℃の雰囲気で、貯蔵弾性率を測定し、貯蔵弾性率の変曲点をガラス転移点（Ｔｇ）とした。
【００５６】
【表１】
2015086278.tif 000003
【００５７】
実施例１〜７および実施例９の結果から、エポキシ化合物と、１，３，５−トリス（４―アミノフェニル）ベンゼンを硬化剤として含む樹脂組成物において、硬化剤の主骨格となる１，３，５−トリスフェニルベンゼンの含有率が樹脂組成物中の全有機物中の１５質量％以上５０質量％以下の範囲とすることで樹脂組成物の溶融温度が２００℃以下であり樹脂硬化物のガラス転移点が１２０℃以上かつ熱伝導率も０．３Ｗ／（ｍ・Ｋ）以上となることを確認できた。
【００５８】
また、実施例８の結果から、エポキシ化合物と１，３，５−トリス（４―ヒドロキシフェニル）ベンゼンを硬化剤とした樹脂組成物において、硬化剤の主骨格となる１，３，５−トリスフェニルベンゼンの含有率が樹脂組成物中の全有機物中の３５質量％で樹脂組成物の溶融温度が２００℃以下で樹脂硬化物のガラス転移点が１２０℃以上かつ熱伝導率も０．３Ｗ／（ｍ・Ｋ）以上となることを確認できた。
【００５９】
また、実施例３および１０の結果から、エポキシ化合物と１，３，５−トリス（４―アミノフェニル）ベンゼンを硬化剤とした樹脂組成物において、樹脂硬化物の熱伝導率は０．３２Ｗ／（ｍ・Ｋ）であり、無機フィラーとしてアルミナビーズを添加して作製した基板の熱伝導率は、２．６Ｗ／（ｍ・Ｋ）であり、基板の熱伝導率において好ましい１．５Ｗ／（ｍ・Ｋ）以上となり、十分な熱伝導性を示すことが確認できた。
【００６０】
比較例１では、エポキシ化合物と、１，３，５−トリス（４―アミノフェニル）ベンゼンを硬化剤として含む樹脂組成物において、硬化剤の主骨格となる１，３，５−トリスフェニルベンゼンの含有率が樹脂組成物中の全有機物中の１０質量％であり、樹脂硬化物の熱伝導率が０．３Ｗ／（ｍ・Ｋ）を満たさない結果となった。
【００６１】
比較例２では、エポキシ化合物と、１，３，５−トリス（４―アミノフェニル）ベンゼンを硬化剤として含む樹脂組成物において、硬化剤の主骨格となる１，３，５−トリスフェニルベンゼンの含有率が樹脂組成物中の全有機物中の５２．５質量％であり、樹脂硬化物の熱伝導率が０．３Ｗ／（ｍ・Ｋ）を満たさない結果となった。
【００６２】
比較例３および比較例４では、硬化剤の主骨格として１，３，５−トリスフェニルベンゼンを有しない硬化剤を用いたので樹脂組成物の溶融温度が高く、あらかじめ２００℃に加熱していた円筒形の金型に入れて溶融させようとしたが、溶融しなかった。
【００６３】
比較例５では、４，４’−ジヒドロキシビフェニルのエポキシ化により、樹脂組成物の溶融温度が２００℃以下になることは確認できたが、樹脂硬化物のガラス転移点が１１０℃と樹脂硬化物を備える基板において、その使用が期待される環境温度である１２０℃を下回り、また、樹脂硬化物の熱伝導率が０．３Ｗ／（ｍ・Ｋ）を満たさない結果となった。
【００６４】
比較例５および６の結果から、４，４’−ジヒドロキシビフェニルのエポキシ化により、樹脂組成物の溶融温度が２００℃以下になることは確認できたが、樹脂硬化物のガラス転移点が１１０℃と樹脂硬化物を備える基板等において、その使用が期待される環境温度である１２０℃を下回り、また、樹脂硬化物の熱伝導率が０．３Ｗ／（ｍ・Ｋ）を満たさないため、無機フィラーとしてアルミナビーズを添加して作製した基板の熱伝導率は、１．４Ｗ／（ｍ・Ｋ）であり、基板の熱伝導率において好ましい１．５Ｗ／（ｍ・Ｋ）を満たさなかった。
【００６５】
以上の結果より、エポキシ化合物と、１，３，５−トリス（４―アミノフェニル）ベンゼンおよび１，３，５−トリス（４―ヒドロキシフェニル）ベンゼンから選ばれる硬化剤を含む樹脂組成物において、硬化剤の主骨格となる１，３，５−トリスフェニルベンゼンの含有率を樹脂組成物中の全有機物中の１５質量％以上５０質量％以下とすることで、樹脂組成物の溶融温度を成形に適する２００℃以下とすることができる。また、これらの樹脂組成物を硬化することにより、高い耐熱性を有する樹脂硬化物を得ることができる。さらにまた、これらの樹脂組成物を含む樹脂シートは、樹脂組成物の溶融温度が２００℃以下であり、優れた成形性を有し、この樹脂シートを複数枚積層して成形硬化すれば、高熱伝導性と高耐熱性を有する基板を得ることができる。
【産業上の利用可能性】
【００６６】
本発明に係わる樹脂組成物は溶融性に優れるともに、樹脂組成物を硬化して得られる樹脂硬化物ならびに樹脂組成物を含む樹脂シートを成形硬化することにより得られる基板は、熱伝導性および耐熱性に優れるので、高熱伝導性が要求される電子機器材料の分野において、電子部品搭載基板、放熱シート、絶縁材料等のモジュール及び電子部品として、広く且つ有効に利用可能である。
【符号の説明】
【００６７】
１    樹脂組成物
２    芯材（織布）
１０  樹脂シート
１００  基板
【図１】
2015086278.tif 000004
【図２】
2015086278.tif 000005